"下記式Iを有する化合物:式中、R1はメチルもしくはエチルであり;R2は水素、メチル、CH2CNH2R1CH2OHであるか、またはR2どうしが一緒になって二官能性C2-C6アルキル基を形成し;XはC2-C20アルキル、C5-C20シクロアルキル、C6-C10アリール、C8-C20アリールアルキル、C4-C20ヘテロアルキル、もしくはC10-C20アリールヘテロアルキルからなる群から選択される二官能性基である。XがC3-C8アルキルもしくはC4-C8ヘテロアルキルである請求項1に記載の化合物。R2がCH2CNH2R1CH2OHである請求項2に記載の化合物。Xが少なくとも1つの窒素原子を有するC4-C8ヘテロアルキル基であり、CH2CNH2R1CH2OH基がヘテロアルキル窒素原子に結合している請求項3に記載の化合物。下記式IIの化合物:式中、R1はメチルもしくはエチルであり;R2は水素、メチル、CH2CNO2R1CH2OHであるか、またはR2どうしが一緒になって二官能性C2-C6アルキル基を形成し;XはC2-C20アルキル、C5-C20シクロアルキル、C6-C10アリール、C8-C20アリールアルキル、C4-C20ヘテロアルキル、もしくはC10-C20アリールヘテロアルキルからなる群から選択される二官能性基である。XがC3-C8アルキルもしくはC4-C8ヘテロアルキルである請求項5に記載の化合物。R2がCH2CNO2R1CH2OHである請求項6に記載の化合物。7未満のpHを有するコーティング組成物に、7.5~9.5の最終pHを生じさせるのに充分な量の式I式中、R1はメチルもしくはエチルであり;R2は水素、メチル、CH2CNH2R1CH2OHであるか、またはR2どうしが一緒になって二官能性C2-C6アルキル基を形成し;XはC2-C20アルキル、C5-C20シクロアルキル、C6-C10アリール、C8-C20アリールアルキル、C4-C20ヘテロアルキル、もしくはC10-C20アリールヘテロアルキルからなる群から選択される二官能性基であるの化合物を添加することを含む、コーティング組成物におけるpHを調節する方法。XがC3-C8アルキルもしくはC4-C8ヘテロアルキルである請求項8に記載の方法。下記式IIIのニトロジオールを、下記式IVの化合物と化合させることを含む、下記式IIの化合物を製造する方法:式中、R1はメチルもしくはエチルであり;R2は水素、メチル、CH2CNO2R1CH2OHであるか、またはR2どうしが一緒になって二官能性C2-C6アルキル基を形成し;R3は水素もしくはメチルであり;XはC2-C20アルキル、C5-C20シクロアルキル、C6-C10アリール、C8-C20アリールアルキル、C4-C20ヘテロアルキル、もしくはC10-C20アリールヘテロアルキルからなる群から選択される二官能性基である。本発明により取り組まれる課題はコーティング組成物および他の用途におけるpH調節に有用な新規ポリアミン化合物を見いだすことである。本発明は、下記式Iを有する化合物に関する:式中、R1はメチルもしくはエチルであり;R2は水素、メチル、CH2CNH2R1CH2OHであるか、またはR2どうしが一緒になって二官能性C2-C6アルキル基を形成し;XはC2-C20アルキル、C5-C20シクロアルキル、C6-C10アリール、C8-C20アリールアルキル、C4-C20ヘテロアルキル、もしくはC10-C20アリールヘテロアルキルからなる群から選択される二官能性基である。本発明はさらに下記式IIを有する化合物に関する:式中、R1はメチルもしくはエチルであり;R2は水素、メチル、CH2CNO2R1CH2OHであるか、またはR2どうしが一緒になって二官能性C2-C6アルキル基を形成し;XはC2-C20アルキル、C5-C20シクロアルキル、C6-C10アリール、C8-C20アリールアルキル、C4-C20ヘテロアルキル、もしくはC10-C20アリールヘテロアルキルからなる群から選択される二官能性基である。本発明はさらに、7未満のpHを有するコーティング組成物に、7.5~9.5の最終pHを生じさせるのに充分な量の式I式I中、R1はメチルもしくはエチルであり;R2は水素、メチル、CH2CNO2R1CH2OHであるか、またはR2どうしが一緒になって二官能性C2-C6アルキル基を形成し;XはC2-C20アルキル、C5-C20シクロアルキル、C6-C10アリール、C8-C20アリールアルキル、C4-C20ヘテロアルキル、もしくはC10-C20アリールヘテロアルキルからなる群から選択される二官能性基であるの化合物を添加することを含む、コーティング組成物におけるpHを調節する方法に関する。詳細な説明他に示されない限りは、全てのパーセンテージは重量パーセンテージ重量である。百万分率での濃度ppmは重量/体積基準で計算される。水性組成物は水を少なくとも30重量、あるいは水を少なくとも35重量、あるいは水を少なくとも38重量含む組成物である。好ましくは、水性組成物は5重量を超えて有機溶媒を含まない。他に特定されない限りは、アルキル基は線状もしくは分岐の配置の1~20個の炭素原子を有するヒドロカルビル基である。アルキル基は場合によっては1以上の二重結合もしくは三重結合を有する。アルキル基上での1以上のヒドロキシもしくはアルコキシ基の置換が許容される。好ましくは、アルキル基は飽和かつ非置換である。シクロアルキル基は少なくとも1つの飽和環を含むアルキル基である。ヘテロアルキル基は少なくとも1つの炭素がO、NRもしくはSここで、Rは水素、アルキル、アリールもしくはアルアルキルであるによって置き換えられたアルキル基であり、例えば、-CH2CHR’OCH2CHR’n-ここで、R’は水素、メチルもしくはエチルであり、nは1~9、またはそのヘテロアルキル基の最大サイズおよびR’の種類identityによって決定される上限であるである。ヘテロアルキル基の炭素数はそのヘテロアルキル基における実際の炭素原子の数であって、組み込まれたヘテロ原子を含まない。本発明のある実施形態においては、ヘテロアルキル基は酸素へテロ原子だけを有し、かつ炭素原子:酸素原子の比率は5:1~2:1、あるいは4:1~2.5:1である。本発明のある実施形態においては、ヘテロアルキル基は窒素へテロ原子だけを有し、かつ炭素原子:窒素原子の比率は2以上:1である。本発明のある実施形態においては、少なくとも1つの窒素原子を含むヘテロアルキル基は窒素原子に結合した-CH2CYR1CH2OH基を有し、ここでYは化合物IIもしくは化合物IにおいてそれぞれNO2もしくはNH2である。本発明のある実施形態においては、ヘテロアルキル基はその鎖のいずれかの末端で炭素原子を介して結合されている。アリール基は芳香族炭化水素化合物から得られる置換基である。アリール基は、他に特定されない限りは、全部で6~20個の環原子を有し、かつ別々もしくは縮合した1以上の環を有する。アルアルキル基はアリール基で置換されたアルキル基である。アリールアルキル基はアルキル基に二官能性アリール基が挿入されている二官能性基であって、例えば、-CH2xC6H4CH2y-であり、ここでC6H4はo-、m-もしくはp-フェニレンであり、xおよびyは同じかもしくは異なっていてよく、好ましくは同じであり、かつアリールアルキル基の全体のサイズおよび挿入されたアリール基の種類と調和した値を有する。アリールヘテロアルキル基はヘテロアルキル基に二官能性アリール基が挿入されている二官能性基である。アリール基上での以下の基の1種以上の置換が許容される:ハロ、シアノ、ニトロ、ヒドロキシ、アルコキシ、アルキル、ヘテロアルキル、アルカノイル、アミノ、または1以上のアルキル、アリール、アルアルキル、ヘテロアルキルもしくはアルカノイルで置換されたアミノ;1以上のハロ基による置換がアルキル、ヘテロアルキル、アルカノイルもしくはアルコキシ基上で可能である。好ましくは、アリール基はハロゲン原子を含まない。本発明のある好ましい実施形態においては、アリール基は非置換であるか、またはアルキル基だけで置換されている。二官能性基は2つの結合点を有する置換基であり、例えば、二官能性アルキル基の例は、-CH2x-ここで、xは2~20であり得るであろう。本発明のある実施形態においては、R2は化合物IIにおいては、CH2CNO2R1CH2OHであり、化合物Iにおいては、CH2CNH2R1CH2OHである。ある実施形態においては、このR2置換基は一緒になってC2二官能性アルキル基を形成し、好ましくは、XもC2二官能性アルキル基である。本発明のある実施形態においては、Xは、C2-C10アルキル、C5-C10シクロアルキル、C6-C8アリール、C8-C12アリールアルキル、C4-C10ヘテロアルキル、およびC10-C16アリールヘテロアルキルからなる群から選択される二官能性基であるか;あるいはC2-C10アルキル、C4-C10ヘテロアルキル、およびC10-C16アリールヘテロアルキルからなる群から選択される二官能性基であるか;あるいはC3-C8アルキルおよびC4-C8ヘテロアルキルからなる群から選択される二官能性基である。本発明のある実施形態においては、Xは対称形であり、すなわち、Xの長さに対して垂直に対称面が存在する。本発明のある実施形態においては、式Iの化合物は、以下に示されるように、式IIIのニトロジオールを、式IVにおけるような2つの末端アミノ基を有する化合物と化合させ式中、R1、R2およびXは上で定義された通りであり、R3は水素もしくはメチルであるて、式IIのニトロ化合物を生じさせ、次いでニトロ化合物IIを式Iの化合物に還元することにより製造される。化合物IIの還元は脂肪族ニトロ基を還元できる試薬を用いて達成されうる。この還元剤の例には、触媒、例えば、ラネーニッケル、白金もしくはパラジウム含有触媒、例えば、元素形態のPtもしくはPdまたはその酸化物無機担体、例えば炭素を有するかもしくは有さないと組み合わせた水素ガス;並びに他の還元剤、例えば、金属/酸組み合わせ、例えば、鉄/酢酸、水素化アルミニウム、例えば、水素化リチウムアルミニウムもしくは水素化ビス2-メトキシエトキシアルミニウムナトリウムが挙げられる。好ましい還元剤には以下の触媒:ラネーニッケル、白金もしくはパラジウムのいずれか:と組み合わせた水素ガスが挙げられる。ニトロ基の水素化の条件は周知であり、例えば、約20~80°Cの温度範囲、約100~1000psi690~6900kPaの圧力であり、当業者によって容易に調節されうる。本発明のある実施形態においては、化合物IVは、アミノアルキル基、例えば、C2-C4アミノアルキル基でキャップされたアルキレンオキシド、例えば、エチレンオキシド、プロピレンオキシドおよびブチレンオキシドの重合残基、例えば、2~6つの残基を有する。本発明のある実施形態においては、Xは平均式-CHCH3CH2OCH2CHCH3n-式中、nは約2.7であるを有する基の混合物を表す。この混合物は、nが2、3および4に等しいものを少なくとも含み、これはそれぞれXがC9、C12またはC15ヘテロアルキル基であることに対応する。本発明のある実施形態においては、化合物IIIの化合物IVに対するモル比は約2であり、その結果、1モルの化合物IIIが化合物IVの各末端に結合することとなり、生成物中のR2は水素もしくはメチルである。もちろん、化合物IVにおけるR3がメチルの場合には、R2はメチルである。しかし、R3が水素であり、かつ化合物IIIの化合物IVに対する比率が2より大きい場合には、R2がCH2CNO2R1CH2OHである化合物が形成されるであろう。本発明のある実施形態においては、Xは、水素原子を有する窒素原子を少なくとも1つ含むヘテロアルキル基である。この場合で、化合物IIIの化合物IVに対する比率が2より大きい場合には、このヘテロアルキル窒素原子に結合したCH2CNO2R1CH2OH基を有する化合物が形成される。例えば、XがCH2CH2NHCH2CH2であって、かつ化合物IIIの化合物IVに対する比率が約5である場合には、以下の化合物が形成される:7未満の当初pHを有する水性コーティング組成物または他の水性組成物におけるpHを調節するのに式Iの化合物が使用される場合には、添加される化合物Iの量は、当初pH、所望の最終pH、および組成物中に存在する他の成分に応じて変動しうる。しかし、当業者は化合物Iの必要な量を容易に決定できる。アクリルラテックスコーティング組成物においては、典型的には、化合物Iの量は、コーティング組成物中のカルボン酸基の全重量の10重量~125重量、あるいは25重量~100重量の範囲であろう。本発明のある実施形態においては、水性組成物の当初pHは2~7、あるいは2.5~6である。目標pH値は好ましくは7.8~9.3、あるいは8~9.2である。本発明のある実施形態においては、水性コーティング組成物はアクリルもしくはメタクリル酸と、アクリルもしくはメタクリル酸C1-C8アルキルとのコポリマーを含むアクリルラテックスである。本発明のある実施形態においては、アクリルラテックスは40~65重量、あるいは45~62重量、あるいは45~55重量のポリマー固形分を含む。化合物IIIとIVとの反応条件は概して知られており、例えば、典型的には、反応物質が1~10時間、還流加熱され、次いで場合によっては室温20~25°Cで24~48時間維持される。多くの好適な溶媒、例えば、水、メタノール、エタノールおよびこれらの混合物が存在する。2-メチル-2-ニトロプロパン-1,3-ジオールの製造:滴下漏斗および窒素出口でキャップされた凝縮器、並びに攪拌棒を備えた3つ口丸底フラスコに、ニトロエタン10g、0.13molおよびトリエチルアミン0.3g、10molを入れた。この淡黄色溶液は10分間攪拌され、37ホルムアルデヒド溶液21.6g、0.27molが1時間の期間にわたって滴下添加された。この反応系は室温で24時間攪拌され、出発材料の消滅を確認するためにこの反応をGCによって周期的に監視した。この反応は24時間後に停止させられ、ロータリーエバポレータによって揮発物質が除去された。得られた溶液は黄色で、GC分析は2種類の生成物の存在を示した。さらなる精製なしに、この生成物混合物が後の反応に使用された。ピペラジン付加物7の製造:15mLメタノール中のピペラジンの攪拌溶液5.7g、0.07molに2-メチル-2-ニトロプロパン-1,3-ジオールおよび2-ニトロプロパン-1-オールの混合物17.96gが滴下添加された。この反応混合物は30分間室温で攪拌され、次いで5時間還流された。反応中に白色沈殿が形成し、これは水中に、およびメタノール中にほとんど可溶性ではなかった。この白色固体は濾別され、真空下で2時間乾燥させられた。真空乾燥後の所望の化合物の収率は20g90であった。1HNMRDMSO-d6:δ1.46s,6H、δ2.50s,2H、δ3.17s,8H、δ3.7s,4Hおよびδ5.31d,4H。13CNMRDMSO-d6:δ16.8、48.5、54.5、63.9および93.0ppm。NEPD-HMDAアナログ9の製造窒素出口でキャップされた滴下漏斗および攪拌棒を備えた1つ口丸底フラスコにヘキサメチレンジアミンHMDA20g、0.17molが入れられた。2-ニトロ-2-エチル-1,3-プロパンジオールおよび2-エチル-2-ニトロブタノールの混合物の55水溶液189g、0.69molがこのフラスコに1時間の期間にわたって、連続的に攪拌しつつ滴下添加された。添加完了後、滴下漏斗が凝縮器と交換され、この反応混合物は6時間還流され、そして室温で一晩攪拌された。この反応の完了後、フラスコの内容物が吸引ろ過でろ過され、深赤色で高粘性の物質が集められ、真空下で8時間乾燥させられた。この分子は非常に嵩高でGC/MSで検出できなかった。このサンプルはHPLCカラム90/10水/アセトニトリルを通され、3つの異なる生成物の形成を示した。このHPLCの記録された保持時間は1.27、1.66および1.91分であり、最も極性の化合物、すなわち、保持時間1.27分のものが最も多量に形成されていた。NEPD-DETAアナログ10の製造窒素出口でキャップされた滴下漏斗および攪拌棒を備えた1つ口丸底フラスコにジエチレントリアミンDETA10g、0.09molが入れられた。2-ニトロ-2-エチル-1,3-プロパンジオールおよび2-エチル-2-ニトロブタノールの混合物の55水溶液132g、0.48molがこのフラスコに1時間の期間にわたって、連続的に攪拌しつつ滴下添加された。添加完了後、滴下漏斗が凝縮器と交換され、この反応混合物は6時間還流され、そして室温で一晩攪拌された。この反応の完了後、フラスコの内容物が吸引ろ過でろ過され、深赤色で高粘性の物質が集められ、真空下で8時間乾燥させられた。この分子は非常に嵩高でGC/MSで検出できなかった。このサンプルはHPLCカラム90/10水/アセトニトリルを通され、2つの異なる生成物の形成を示した。このHPLCの記録された保持時間は1.27および1.92分であり、最も極性の化合物、すなわち、保持時間1.27分のものが最も多量に形成されていた。磁気攪拌装置、窒素ブランケット、熱電対、凝縮器および添加漏斗を備えた100mLの三ツ口フラスコに、N,N’-ジメチルエタン-1,2-ジアミン7.0g/0.08モル、1.0当量を入れる。添加漏斗に2-エチル-2-ニトロプロパン-1,3-ジオール水中69.2重量NEPD:34.4g/0.15モル、2.01当量を入れた。このNEPDはフラスコ内のアミンに非常にゆっくりと、15~20分の期間にわたって添加された。10~12°Cのわずかな発熱が観察され、反応混合物が黄色になった。この混合物は60°Cで10時間加熱され、次いで、室温でさらに17時間攪拌された。加熱中に反応混合物は深赤色に変わった。この時点で、この反応は完了したと考えられ、停止させられた。材料と水の全量は約50gであった。LC-MS分析で、主生成物としての化合物1の形成[MH]=351.22を確認した。[MH]=337.21のわずかな不純物が存在していた。この反応生成物はそのまま水素化反応工程に使用された。磁気攪拌装置、窒素ブランケットおよび添加漏斗を備えた100mLの1つ口フラスコに、ヘキサン-1,6-ジアミン10.0g/0.09モル、1.0当量を入れる。添加漏斗に2-エチル-2-ニトロプロパン-1,3-ジオール水中69.2重量NEPD:37g/0.17モル、2.01当量を入れた。このNEPDはフラスコ内のアミンに非常にゆっくりと、15~20分の期間にわたって添加された。NEPDを混合する際にこの反応混合物は暖まって、曇って黄色に変わった。添加漏斗が凝縮器に交換されて、反応混合物は60°Cで10時間加熱され、次いで、室温でさらに24時間攪拌された。この反応混合物を一晩攪拌し、2層、すなわち、水層およびゲル状層黄色が生じた。この時点で、この反応は完了したと考えられた。この水層はデカントして除かれ、~25.8g79.4のゲル状黄色物質が得られた。LC-MS分析で、唯一の生成物としての化合物2の形成[MH]=379.24を確認した。この反応生成物はそのまま水素化反応工程に使用された。"